(57)【要約】【課題】相手材の種類に関係なく、転写性に優れ、また、印字が、相手材との密着性、耐擦傷性および耐熱性に優れた熱転写シート、およびそれを構成するインク、インク用バインダーを提供する。【解決手段】ダイマー酸系ポリアミド樹脂を含有するインク用バインダー、前記バインダーと着色剤とを含有するインキ、基材上に前記インクから得られるインク層が積層された熱転写シート。【選択図】なし【特許請求の範囲】
【請求項１】
ダイマー酸系ポリアミド樹脂を含有することを特徴とするインク用バインダー。
【請求項２】
ダイマー酸系ポリアミド樹脂のジカルボン酸成分の５０モル％以上がダイマー酸であることを特徴とする請求項１記載のインク用バインダー。
【請求項３】
ダイマー酸系ポリアミド樹脂の軟化点温度が１００〜1８０℃であることを特徴とする請求項１または２記載のインク用バインダー。
【請求項４】
ダイマー酸系ポリアミド樹脂のアミン価が１．０ｍｇＫＯＨ／ｇ未満であることを特徴とする請求項１〜３のいずれかに記載のインク用バインダー。
【請求項５】
ダイマー酸系ポリアミド樹脂の酸価が１〜５０ｍｇＫＯＨ／ｇであることを特徴とする請求項１〜４のいずれかに記載のインク用バインダー。
【請求項６】
ダイマー酸系ポリアミド樹脂の溶融粘度（ＪＩＳ  Ｋ６８６２−１９８４）が、２０００〜３５００ｍＰａ・ｓであることを特徴とする請求項１〜５のいずれかに記載のインク用バインダー。
【請求項７】
請求項１〜６のいずれかに記載のインク用バインダーと着色剤とを含有することを特徴とするインク。
【請求項８】
基材上に、請求項７記載のインクから得られるインク層が積層された熱転写シート。
【請求項９】
インク層の溶融粘度（ＪＩＳ  Ｋ６８６２−１９８４）が、２５００〜８０００ｍＰａ・ｓであることを特徴とする請求項８記載の熱転写シート。
【発明の詳細な説明】
【技術分野】
【０００１】
本発明は、インク用バインダーおよびそれを含有するインクに関し、また、サーマルヘッドの加熱により転写を行う熱転写プリンタ等に用いられる熱転写シートに関するものである。
【背景技術】
【０００２】
従来、簡便な印刷方法として、熱転写方法が広く使用されている。
熱転写方法の一つである溶融転写方式は、着色剤とバインダーを含む熱溶融インク層を備える熱転写シートを、熱転写受像シートと重ね合わせ、熱転写シートの背面側からサーマルヘッド等の加熱手段により画像情報に応じたエネルギーを印加して、熱転写受像シート上に、熱溶融インクを転写する画像形成方法である。
溶融転写方式による印刷は、各種の印字をサーマルヘッドで簡便に行うことができ、メンテナンス性にも優れるため、工場などにおいて、ラベル等にバーコードなどを印字し、製品管理や物流管理によく利用されている。
熱転写方式に使用する熱溶融インクは、熱転写受像シートなどの相手材への転写性が要求され、転写後の印字には、耐擦傷性、耐熱性、耐水性、耐油性、耐候性などの性能をバランスよく有することが要求されている。
熱溶融インクを構成するバインダーとしては、一般的に、ワックスまたは熱可塑性樹脂が使用されている。バインダーとしてワックスを使用した熱溶融インクは、転写性、印字濃度、耐水性、耐油性、耐候性には優れるものの、耐擦傷性や耐熱性に劣っていた。一方、バインダーとして熱可塑性樹脂を使用した熱溶融インクは、耐擦傷性や耐熱性には優れるものの、転写性が不十分であった。
【０００３】
そこで、前記性能を満足するバインダーの開発が行われ、特許文献１には、テルペンフェノール樹脂とポリアミド樹脂を混合したバインダーが開示されている。
また、特許文献２には、セルロースアセテートプロピオネート樹脂をバインダーとして使用することが開示されている。
【先行技術文献】
【特許文献】
【０００４】
【特許文献１】特開２００２−１３７５５３号公報
【特許文献２】特許第６０７４７６７号公報
【発明の概要】
【発明が解決しようとする課題】
【０００５】
しかしながら、特許文献１に開示されたバインダーに使用されているフェノール樹脂は、燃焼時に発がん性物質のホルムアルデヒドが発生するおそれがあり、さらに、この構成のバインダーを含有する熱溶融インクは、相手材の種類によっては十分な転写性が得られないことがあり、相手材の種類を選択する必要があった。
また、特許文献２に開示されたバインダーを使用した場合でも、耐熱性には優れるものの、相手材の種類によっては十分な転写性が得られなかった。
本発明の課題は、相手材の種類に関係なく、転写性に優れ、また、印字が、相手材との密着性、耐擦傷性および耐熱性に優れた熱転写シート、およびそれを構成するインク、インク用バインダーを提供することにある。
【課題を解決するための手段】
【０００６】
本発明者は、上記課題を解決するために鋭意検討した結果、熱転写シートのインク層を構成するバインダーとして、ダイマー酸系ポリアミド樹脂を使用することによって、上記課題が解決できることを見出し、本発明に至った。
すなわち、本発明の要旨は下記の通りである。
（１）ダイマー酸系ポリアミド樹脂を含有することを特徴とするインク用バインダー。
（２）ダイマー酸系ポリアミド樹脂のジカルボン酸成分の５０モル％以上がダイマー酸であることを特徴とする（１）記載のインク用バインダー。
（３）ダイマー酸系ポリアミド樹脂の軟化点温度が１００〜１８０℃であることを特徴とする（１）または（２）記載のインク用バインダー。
（４）ダイマー酸系ポリアミド樹脂のアミン価が１．０ｍｇＫＯＨ／ｇ未満であることを特徴とする（１）〜（３）のいずれかに記載のインク用バインダー。
（５）ダイマー酸系ポリアミド樹脂の酸価が１〜５０ｍｇＫＯＨ／ｇであることを特徴とする（１）〜（４）のいずれかに記載のインク用バインダー。
（６）ダイマー酸系ポリアミド樹脂の溶融粘度（ＪＩＳ  Ｋ６８６２−１９８４）が、２０００〜３５００ｍＰａ・ｓであることを特徴とする（１）〜（５）のいずれかに記載のインク用バインダー。
（７）上記（１）〜（６）のいずれかに記載のインク用バインダーと着色剤とを含有することを特徴とするインク。
（８）基材上に、（７）記載のインクから得られるインク層が積層された熱転写シート。
（９）インク層の溶融粘度（ＪＩＳ  Ｋ６８６２−１９８４）が、２５００〜８０００ｍＰａ・ｓであることを特徴とする（８）記載の熱転写シート。
【発明の効果】
【０００７】
本発明によれば、相手材の種類に関係なく良好な転写性を有し、転写後に耐擦傷性や耐熱性にも優れる印字が得られる熱転写シートが提供される。
【発明を実施するための形態】
【０００８】
以下、本発明を詳細に説明する。
本発明のインク用バインダーは、ダイマー酸系ポリアミド樹脂を含有するものであり、本発明のインクは、前記バインダーと着色剤とを含有し、本発明の熱転写シートは、基材上に前記インクから得られるインク層が積層されたものである。
【０００９】
（インク用バインダー）
本発明のインク用バインダーは、ダイマー酸系ポリアミド樹脂を含有する。
ダイマー酸系ポリアミド樹脂をバインダーとして含有することによって、インクは、ωアミノ酸を重縮合反応させたポリアミド樹脂や、ホモナイロンモノマー同士を共重合した共重合ナイロンなどを含有するインクに比べ、転写後の各種相手材に対する密着性、耐湿性、耐熱性、可撓性が向上する。
【００１０】
ダイマー酸系ポリアミド樹脂は、ダイマー酸をジカルボン酸成分の５０モル％以上含有することが好ましく、６０モル％以上含有することがより好ましく、７０モル％以上含有することがさらに好ましい。ジカルボン酸成分におけるダイマー酸の含有量が５０モル％未満であるダイマー酸系ポリアミド樹脂を含有するインクは、十分な転写性が得られない場合や、相手材との十分な密着性が得られない場合がある。
ダイマー酸とは、オレイン酸やリノール酸などの炭素数１８の不飽和脂肪酸を二量化することによって得られるものであり、本発明においては、ダイマー酸成分の２５質量％以下であれば、単量体であるモノマー酸（炭素数１８）、三量体であるトリマー酸（炭素数５４）、炭素数２０〜５４の他の重合脂肪酸を含んでもよく、さらに水素添加して不飽和度を低下させたものでもよい。ダイマー酸は、ハリダイマーシリーズ（ハリマ化成社製）、プリポールシリーズ（クローダジャパン社製）、ツノダイムシリーズ（築野食品工業社製）などとして市販されており、これらを用いることができる。
ダイマー酸系ポリアミド樹脂のジカルボン酸成分としてダイマー酸以外の成分を用いる場合は、アジピン酸、アゼライン酸、セバシン酸、ピメリン酸、スベリン酸、ノナンジカルボン酸、フマル酸などを用いることが好ましく、これらを含有することにより、樹脂の軟化点温度や接着性などの制御が容易となる。
【００１１】
ダイマー酸系ポリアミド樹脂のジアミン成分としては、エチレンジアミン、ヘキサメチレンジアミン、テトラメチレンジアミン、ペンタメチレンジアミン、ｍ−キシレンジアミン、フェニレンジアミン、ジエチレントリアミン、ピペラジンなどを用いることができ、中でもエチレンジアミン、ヘキサメチレンジアミン、ジエチレントリアミン、ｍ−キシレンジアミン、ピペラジンを用いることが好ましい。
【００１２】
ダイマー酸系ポリアミド樹脂を重合する際に、上記ジカルボン酸成分とジアミン成分の仕込み比を変更することによって、樹脂の重合度、または後述する酸価もしくはアミン価を制御することが可能となる。
【００１３】
本発明において、ダイマー酸系ポリアミド樹脂の軟化点温度は、１００〜１８０℃であることが好ましく、１２０〜１６０℃であることがより好ましい。
ダイマー酸系ポリアミド樹脂の軟化点温度が１００℃未満であると、得られる印字物は、耐熱性、耐擦傷性、耐ヒートショック性が急激に低下する場合がある。一方、ダイマー酸系ポリアミド樹脂の軟化点温度が１８０℃を超えると、熱転写シートは、印字の際に多くの熱量が必要となり、印字かすれや転写不良になる可能性がある。
【００１４】
ダイマー酸系ポリアミド樹脂のアミン価は、１．０ｍｇＫＯＨ／ｇ未満であることが好ましく、０．７ｍｇＫＯＨ／ｇ未満であることがより好ましく、０．４ｍｇＫＯＨ／ｇ未満であることがさらに好ましい。ダイマー酸系ポリアミド樹脂のアミン価が１．０ｍｇＫＯＨ／ｇを超えると、インク層は、空気中の水分を吸収しやすくなり、可撓性が大きくなるため、切れ性が低下し、転写性、密着性が不良となる場合がある。
【００１５】
ダイマー酸系ポリアミド樹脂の酸価は、１〜５０ｍｇＫＯＨ／ｇであることが好ましく、１〜２０ｍｇＫＯＨ／ｇであることがより好ましく、１〜１５ｍｇＫＯＨ／ｇであることがさらに好ましく、３〜１２ｍｇＫＯＨ／ｇであることが特に好ましく、５〜１２ｍｇＫＯＨ／ｇであることが最も好ましい。ダイマー酸系ポリアミド樹脂の酸価が５０ｍｇＫＯＨ／ｇを超えると、インクは、転写性や密着性が不十分となる場合がある。
なお、酸価とは、樹脂１ｇ中に含まれる酸性成分を中和するのに要する水酸化カリウムのミリグラム数で定義されるものである。一方、アミン価とは、樹脂１ｇ中の塩基成分とモル当量となる水酸化カリウムのミリグラム数で表されるものである。いずれも、ＪＩＳ  Ｋ２５０１に記載の方法で測定される。
【００１６】
ダイマー酸系ポリアミド樹脂の溶融粘度は、特に限定されないが、１００〜１０００００ｍＰａ・ｓであることが好ましく、１０００〜１００００ｍＰａ・ｓであることがより好ましい。溶融粘度は、転写性と相手材との密着性の観点から低い方が好ましい。一方、耐擦傷性、耐熱性の観点においては、溶融粘度は高い方が好ましい。これら性能向上の観点から、溶融粘度は、１５００〜５０００ｍＰａ・ｓであることがさらに好ましく、２０００〜３５００ｍＰａ・ｓであることが特に好ましい。
上記溶融粘度は、ＪＩＳ  Ｋ６８６２−１９８４に記載の方法で、２１０℃で測定される。
【００１７】
（インク）
本発明のインクは、前記インク用バインダーと着色剤とを含有する。
インクを構成する着色剤としては、従来公知の熱転写性インクの着色剤として使用されているものが使用でき、カーボンブラックをはじめとして、無機および有機の各種顔料や染料が適宜使用でき、１つまたは複数を用いてもよい。
【００１８】
顔料としては、従来公知のインクに用いられている有機顔料、無機顔料がいずれも使用でき、特に限定はない。
例えば、有機顔料としては、フタロシアニン系、アゾ系、アゾメチンアゾ系、アゾメチン系、アンスラキノン系、ぺリノン・ペリレン系、インジゴ・チオインジゴ系、ジオキサジン系、キナクリドン系、イソインドリン系、イソインドリノン系、ジケトピロロピロール系、キノフタロン系、インダスレン系顔料等の有彩色顔料等が挙げられる。
また、無機顔料としては、ファーネスブラック、ランプブラック、アセチレンブラック、チャンネルブラック等のカーボンブラック顔料、体質顔料、酸化チタン系顔料、酸化鉄系顔料、スピンネル顔料等が挙げられる。
【００１９】
本発明においては、その目的により、顔料の種類、粒子径、処理の種類を選んで使用することが好ましい。特に、着色物に隠蔽力を必要とする場合以外は、有機系の微粒子顔料を用いることが望ましい。さらに、高精彩で透明性を望む場合には、ソルトミリング等の湿式粉砕または乾式粉砕で微細化した顔料を用いることが好ましい。その場合、印刷時におけるノズル詰まりも考慮して、１．０μｍを超える大きな粒子径を有する顔料を除去し、有機顔料では平均粒子径が０．２μｍ以下、無機顔料では平均粒子径が０．４μｍ以下としたものを用いることが望ましい。
【００２０】
染料としては、従来公知の熱転写シートに使用されている染料がいずれも使用できる。例えば、モノアゾ・ジスアゾ等のアゾ染料、金属錯塩染料、ナフトール染料、アントラキノン染料、インジゴ染料、カーボニウム染料、キノイミン染料、シアニン染料、キノリン染料、ニトロ染料、ニトロソ染料、ベンゾキノン染料、ナフトキノン染料、ナフタルイミド染料、ペリノン染料、フタロシアニン染料、トリアリルメタン系等が挙げられる。
【００２１】
インク固形分中における着色剤の含有量は、通常１０〜５０質量％であることが好ましい。インク固形分中における着色剤の含有量が１０質量％未満であると、印字物は、印字濃度が十分でなく、着色剤の含有量が５０質量％を超えると、インクを塗工して得られたインク層は、もろくなるだけでなく、転写性が低下し、印字物は、相手材との密着性が低下する傾向にある。
【００２２】
（熱転写シート）
本発明の熱転写シートは、上記インクから得られるインク層が基材上に積層されたものである。
（インク層）
基材上にインクを塗工して得られたインク層は、単位面積当たりの質量が、０．５〜３．０ｇ／ｍ２であることが好ましく、コスト面や性能安定性の面から、１．０〜２．０ｇ／ｍ２であることがより好ましい。インク層は、この量が０．５ｇ／ｍ２未満であると、十分な印字濃度が得られず、３．０ｇ／ｍ２を超えると、転写性が低下する傾向にある。
【００２３】
インク層は、必要に応じて、分散剤、帯電防止剤、レベリング剤、紫外線吸収剤、消泡剤、増粘剤、ワックス、皮張り防止剤、艶消し剤、無機または有機粒子の易滑剤などの添加剤を含有してもよい。添加剤は、塩基性であると、良好な分散安定性が維持される。また、インク層は、本発明の効果を妨げなければ他の樹脂成分を含有していてもよく、他の樹脂成分の含有量は、５０質量％以下であることが好ましく、４０質量％以下であることがより好ましく、３０質量％以下であることがさらに好ましい。インク層は、他の樹脂成分として、テルペンフェノール樹脂などのフェノール樹脂を含有しないことが好ましい。
【００２４】
インク層の溶融粘度は、特に限定されないが、１０〜３０００００ｍＰａ・ｓであることが好ましく、５００〜１０００００ｍＰａ・ｓであることがより好ましく、１０００〜１００００ｍＰａ・ｓであることがさらに好ましく、２５００〜８０００ｍＰａ・ｓであることが特に好ましい。
インク層の溶融粘度は、転写性と相手材との密着性の観点から低い方が好ましい。一方、耐擦傷性、耐熱性の観点においては、インク層の溶融粘度は高い方が好ましい。
【００２５】
（基材）
本発明の熱転写シートを構成する基材は、特に限定されず、サーマルヘッド等の加熱手段に対する耐熱性と強度を有する従来公知の材料を適宜選択して用いることができ、例えば、ポリエチレンテレフタレート（ＰＥＴ）フィルム、１，４−ポリシクロヘキシレンジメチレンテレフタレートフィルム、ポリエチレンナフタレートフィルム、ポリフェニレンサルファイドフィルム、ポリサルフォンフィルム、ポリプロピレンフィルム、ポリスチレンフィルム、ポリエチレンフィルム、ポリイミドフィルム、アラミドフィルム、ポリアミドフィルム、ポリカーボネートフィルム、ポリ塩化ビニルフィルム等が挙げられる。
【００２６】
基材の厚みは、特に限定されず、１〜１００μｍであることが好ましく、熱伝導を良好にするという点から、１〜２５μｍがより好ましく、さらに基材の硬さや強度の観点から、２〜１５μｍであることがさらに好ましく、３〜１２μｍであることが特に好ましい。基材は、厚みが薄すぎると、耐熱性や強度が不十分になり、破断する可能性があり、一方、厚すぎると、強度は十分であるものの熱伝導性が劣るため、印字の転写不良が生じる可能性がある。
【００２７】
（離型層）
本発明の熱転写シートは、基材とインク層との間に離型層が積層されてもよい。離型層を構成する樹脂としては、従来公知の離型性に優れた樹脂を使用することができ、例えば、ワックス類、シリコーンワックス、シリコーン樹脂、シリコーン変性樹脂、フッ素樹脂、フッ素変性樹脂、ポリビニルアルコール、アクリル樹脂、アクリル−スチレン系樹脂、熱架橋性エポキシ−アミノ樹脂および熱架橋性アルキッド−アミノ樹脂、ポリオレフィン樹脂などが挙げられる。これらの樹脂は、単独で使用しても、混合物として使用してもよい。
【００２８】
離型層は、上記の離型性樹脂材料に各種のフィラーを添加することができる。使用するフィラーとしては、例えば、シリカ、アルミナ、クレー、タルク等の公知の無機フィラー、熱硬化性樹脂、熱可塑性樹脂、ワックスなどからなる樹脂フィラーが挙げられる。離型層の形成において、必要に応じて、架橋剤または触媒を混合してもよい。
【００２９】
離型層の単位面積当たりの質量は、０．１〜３．０ｇ／ｍ２であることが好ましく、コスト面や性能安定性の面から、０．３〜１．５ｇ／ｍ２であることがより好ましい。離型層は、この量が０．１ｇ／ｍ２未満であると、十分なインク層の離型性が得られず、転写不良が生じる可能性があり、離型層の量が３．０ｇ／ｍ２を超えると、印字の際に感度不足になる傾向があり、また、印字物に離型層成分が移ることによって、印字物の密着性や、耐熱性が低下する可能性がある。
【００３０】
（機能層）
上記離型層が積層された熱転写シートは、基材／離型層／インク層からなる構成であるが、熱転写シートの要求特性に応じて、転写後のインク層に機能を付与するために、例えば、基材／離型層／機能層／インク層のような構成として、機能層をインク層とともに転写してもよい。
上記機能層としては、転写後のインク層に耐熱性を付与したり、熱による基材の破断を防止するための耐熱層や、転写後のインク層の耐擦傷性を向上するためのハードコート層が挙げられる。耐熱層の材料としては、例えば、シリコーン樹脂、フッ素樹脂、ニトロセルロース樹脂、シリコーン変性アクリル樹脂などの耐熱性樹脂、あるいは耐熱性樹脂に滑材を混合したものなどが挙げられる。また、上記列挙した材料を複数積層したものを耐熱層として使用してもよい。ハードコート層の材料としては、例えば、アクリル系樹脂、シリコーン系樹脂、メラミン系樹脂、エポキシ系樹脂、ウレタン系樹脂等が挙げられる。インク層と機能層との間に接着層が積層されてもよい。
【００３１】
（熱転写シートの製造）
本発明の熱転写シートは、基材上にインク層が積層されたものであり、着色剤とダイマー酸系ポリアミド樹脂を含有するインクからなるインク層形成用塗剤を、基材上に塗布、乾燥することにより製造することができる。基材上に塗布するインク層形成用塗剤は、例えば、媒体中に分散または溶解した液体状のダイマー酸系ポリアミド樹脂と、着色剤とを混合することによって、調製することができる。
インク層形成用塗剤を構成する液体状のダイマー酸系ポリアミド樹脂は、ダイマー酸系ポリアミド樹脂が水性媒体中に分散、溶解、または、有機溶剤中に溶解したものであることが好ましく、作業環境面を考慮して、水性媒体に分散させた水性分散体であることが好ましい。水性媒体は、水を主成分とする液体であり、後述する塩基性化合物や親水性有機溶剤を含有してもよい。
【００３２】
ダイマー酸系ポリアミド樹脂を水性媒体中に安定性よく分散させるには、塩基性化合物を用いることが好ましい。塩基性化合物を使用することによって、ダイマー酸系ポリアミド樹脂に含まれるカルボキシル基の一部または全てが中和され、カルボキシルアニオンが生成し、その電気的反発力によって、樹脂微粒子間の凝集が解れ、ダイマー酸系ポリアミド樹脂が水性媒体中に安定性よく分散する。
本発明において、水性分散体は、ダイマー酸系ポリアミド樹脂中のカルボキシル基が塩基性化合物で中和されており、アルカリ性域で安定した形態を保つことができる。水性分散体のｐＨとしては、７〜１３の範囲が好ましい。
【００３３】
塩基性化合物は、常圧時の沸点が１８５℃未満であることが好ましい。
常圧時の沸点が１８５℃未満の塩基性化合物としては、アンモニア、有機アミン化合物などのアミン類などが挙げられる。有機アミン化合物の具体例としては、トリエチルアミン、Ｎ、Ｎ−ジメチルエタノールアミン、イソプロピルアミン、イミノビスプロピルアミン、エチルアミン、ジエチルアミン、３−エトキシプロピルアミン、３−ジエチルアミノプロピルアミン、ｓｅｃ−ブチルアミン、プロピルアミン、メチルアミノプロピルアミン、メチルイミノビスプロピルアミン、３−メトキシプロピルアミン、モノエタノールアミン、モルホリン、Ｎ−メチルモルホリン、Ｎ−エチルモルホリン等を挙げることができ、中でもトリエチルアミン、Ｎ，Ｎ−ジメチルエタノールアミンが好ましい。
【００３４】
水性分散体における塩基性化合物の含有量は、樹脂固形分１００質量部に対して０．０１〜１００質量部であることが好ましく、１〜４０質量部がより好ましく、１〜１５質量部がさらに好ましい。塩基性化合物の含有量が０．０１質量部未満では、塩基性化合物を添加する効果に乏しく、分散安定性に優れた水性分散体を得ることが困難となる。一方、塩基性化合物の含有量が１００質量部を超えると、水性分散体は、着色やゲル化が生じやすくなり、ｐＨが高くなりすぎるなどの傾向がある。
【００３５】
本発明において、インク層形成用塗剤の調製に、ダイマー酸系ポリアミド樹脂の水性分散体を用いる場合、この水性分散体は、常圧時の沸点が１８５℃以上もしくは不揮発性の水性化助剤を含有しないことが好ましい。常圧時の沸点が１８５℃以上もしくは不揮発性の水性化助剤とは、乳化剤成分または保護コロイド作用を有する化合物などを指す。つまり、本発明では、水性化助剤を使用しなくても、微小な樹脂粒子径かつ安定した水性分散体が得られる。水性化助剤の使用により水性分散体の安定性が直ちに低減するというわけではないので、本発明では水性化助剤の使用を妨げるものではない。ただし、水性分散体を得た後については、目的に応じて水性化助剤を積極的に使用してもよく、例えば、水性分散体を含む別の塗剤を新たに得るときなど、目的に応じて水性化助剤を添加してよいことはいうまでもない。
【００３６】
乳化剤成分としては、カチオン性乳化剤、アニオン性乳化剤、ノニオン性乳化剤または両性乳化剤が挙げられ、一般に乳化重合に用いられるもののほか、界面活性剤類も含まれる。例えば、アニオン性乳化剤としては、高級アルコールの硫酸エステル塩、高級アルキルスルホン酸塩、高級カルボン酸塩、アルキルベンゼンスルホン酸塩、ポリオキシエチレンアルキルサルフェート塩、ポリオキシエチレンアルキルフェニルエーテルサルフェート塩、ビニルスルホサクシネートなどが挙げられ、ノニオン性乳化剤としては、ポリオキシエチレンアルキルエーテル、ポリオキシエチレンアルキルフェニルエーテル、ポリエチレングリコール脂肪酸エステル、エチレンオキサイドプロピレンオキサイドブロック共重合体、ポリオキシエチレン脂肪酸アミド、エチレンオキサイド−プロピレンオキサイド共重合体などのポリオキシエチレン構造を有する化合物やソルビタン誘導体などが挙げられる。また、両性乳化剤としては、ラウリルベタイン、ラウリルジメチルアミンオキサイドなどが挙げられる。
保護コロイド作用を有する化合物としては、ポリビニルアルコール、カルボキシル基変性ポリビニルアルコール、カルボキシメチルセルロース、ヒドロキシエチルセルロース、ヒドロキシプロピルセルロース、変性デンプン、ポリビニルピロリドン、ポリアクリル酸およびその塩、カルボキシル基含有ポリエチレンワックス、カルボキシル基含有ポリプロピレンワックス、カルボキシル基含有ポリエチレン−プロピレンワックスなどの数平均分子量が通常は５０００以下の酸変性ポリオレフィンワックス類およびその塩、アクリル酸−無水マレイン酸共重合体およびその塩、スチレン−（メタ）アクリル酸共重合体、エチレン−（メタ）アクリル酸共重合体、イソブチレン−無水マレイン酸交互共重合体、（メタ）アクリル酸−（メタ）アクリル酸エステル共重合体などの不飽和カルボン酸含有量が１０質量％以上のカルボキシル基含有ポリマーおよびその塩、ポリイタコン酸およびその塩、アミノ基を有する水溶性アクリル系共重合体、ゼラチン、アラビアゴム、カゼインなど、一般に微粒子の分散安定剤として用いられている化合物などが挙げられる。
【００３７】
次に、ダイマー酸系ポリアミド樹脂を水性分散化する方法について説明する。
ダイマー酸系ポリアミド樹脂の水性分散体を得るにあたっては、密閉可能な容器を用いることが好ましい。つまり、密閉可能な容器に各成分を仕込み、加熱、攪拌する手段が好ましく採用される。
具体的に、まず、所定量のダイマー酸系ポリアミド樹脂と、塩基性化合物と、水性媒体とを容器に投入する。なお、前述したように、水性媒体中に塩基性化合物や後述する親水性有機溶剤を含有させてもよいので、例えば、塩基性化合物を含有する水性媒体を用いるのであれば、別途、塩基性化合物を投入せずとも、結果的に容器中に塩基性化合物が仕込まれることになる。
次に、容器を密閉し、好ましくは７０〜２８０℃、より好ましくは１００〜２５０℃の温度で、加熱撹拌する。加熱攪拌時の温度が７０℃未満になると、ダイマー酸系ポリアミド樹脂の分散が進み難く、樹脂の数平均粒子径を０．５μｍ以下とすることが難しくなる傾向にあり、一方、２８０℃を超えると、ダイマー酸系ポリアミド樹脂の分子量が低下するおそれがあり、また、系の内圧が無視できない程度まで上がることがあり、いずれも好ましくない。
加熱撹拌する際は、樹脂が水性媒体中に均一に分散されるまで毎分１０〜１０００回転で加熱撹拌することが好ましい。
【００３８】
さらに、親水性有機溶剤を併せて容器に投入してもよい。この場合の親水性有機溶剤としては、ダイマー酸系ポリアミド樹脂の粒子径をより小さくし、同時にダイマー酸系ポリアミド樹脂の水性媒体への分散をより促進する観点から、２０℃における水に対する溶解性が、好ましくは５０ｇ／Ｌ以上、より好ましく１００ｇ／Ｌ以上、さらに好ましくは６００ｇ／Ｌ以上、特に好ましくは水と任意の割合で溶解可能な親水性有機溶剤を選んで使用するとよい。また、親水性有機溶剤の沸点は、３０〜２５０℃であることが好ましく、５０〜２００℃であることがより好ましい。親水性有機溶剤は、沸点が３０℃未満になると、水性分散体の調製中に揮発しやすくなり、その結果、親水性有機溶剤を使用する意味が失われると共に、作業環境も低下しやすくなる。一方、親水性有機溶剤は、沸点が２５０℃を超えると、水性分散体から除去することが困難となる傾向にあり、その結果、インク層の塗膜となしたとき、インク層に残留し、印字は、耐溶剤性などが低下することがある。
前述の塩基性化合物のときと同様、水性媒体中に親水性有機溶剤を含有させてもよいので、親水性有機溶剤を含有する水性媒体を用いるのであれば、別途、親水性有機溶剤を追加投入せずとも、結果的に容器中に親水性有機溶剤が仕込まれることになる。
【００３９】
親水性有機溶剤の含有量は、水性媒体を構成する成分（水、塩基性化合物および親水性有機溶剤を含む各種有機溶剤）の全体に対し、６０質量％以下であることが好ましく、１〜５０質量％であることがより好ましく、２〜４０質量％であることがさらに好ましく、３〜３０質量％であることが特に好ましい。親水性有機溶剤は、含有量が６０質量％を超えると、水性化の促進効果がそれ以上期待できないばかりか、場合によっては水性分散体をゲル化させる傾向にある。
【００４０】
親水性有機溶剤の具体例としては、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノールなどのアルコール類；メチルエチルケトン、メチルイソブチルケトン、エチルブチルケトン、シクロヘキサノン、イソホロンなどのケトン類；テトラヒドロフラン、ジオキサンなどのエーテル類；酢酸エチル、酢酸−ｎ−プロピル、酢酸イソプロピル、酢酸−ｎ−ブチル、酢酸イソブチル、酢酸−ｓｅｃ−ブチル、酢酸−３−メトキシブチル、プロピオン酸メチル、プロピオン酸エチル、炭酸ジエチル、炭酸ジメチルなどのエステル類；エチレングリコール、エチレングリコールモノメチルエーテル、エチレングリコールモノエチルエーテル、エチレングリコールモノプロピルエーテル、エチレングリコールモノブチルエーテル、エチレングリコールエチルエーテルアセテート、ジエチレングリコール、ジエチレングリコールモノメチルエーテル、ジエチレングリコールモノエチルエーテル、ジエチレングリコールモノブチルエーテル、ジエチレングリコールエチルエーテルアセテート、プロピレングリコール、プロピレングリコールモノメチルエーテル、プロピレングリコールモノブチルエーテル、プロピレングリコールメチルエーテルアセテートなどのグリコール誘導体；さらには、３−メトキシ−３−メチルブタノール、３−メトキシブタノール、アセトニトリル、ジメチルホルムアミド、ジメチルアセトアミド、ジアセトンアルコール、アセト酢酸エチルなどが挙げられる。
【００４１】
水性化の際に配合された有機溶剤や塩基性化合物は、その一部をストリッピングと呼ばれる脱溶剤操作で、水性分散体から除くことができる。このようなストリッピングによって有機溶剤の含有量は必要に応じて０．１質量％以下まで低減することが可能である。有機溶剤の含有量が０．１質量％以下となっても、水性分散体の性能面での影響は特に確認されない。ストリッピングの方法としては、常圧または減圧下で水性分散体を攪拌しながら加熱し、有機溶剤を留去する方法を挙げることができる。この際、塩基性化合物が完全に留去されないような温度、圧力を選択することが好ましい。また、水性媒体の一部が同時に留去されることにより、水性分散体中の固形分濃度が高くなるため、固形分濃度を適宜調整することが好ましい。
【００４２】
脱溶剤操作が容易な親水性有機溶剤としては、例えば、エタノール、ｎ−プロパノール、イソプロパノール、ｎ−ブタノール、メチルエチルケトン、シクロヘキサノン、テトラヒドロフラン、ジオキサン、エチレングリコールモノエチルエーテル、エチレングリコールモノプロピルエーテル、エチレングリコールモノブチルエーテルなどがあり、本発明では、特にエタノール、ｎ−プロパノール、イソプロパノール、テトラヒドロフランなどが好ましく用いられる。脱溶剤操作が容易な親水性有機溶剤は、一般に樹脂の水性化促進に資するところも大きいため、本発明では、好ましく用いられる。
【００４３】
また、水性分散体を得る際、親水性有機溶剤を含有する水性媒体中に、樹脂の分散を促進させる目的で、トルエンやシクロヘキサンなどの炭化水素系有機溶剤を、水性媒体を構成する成分の全体に対し、１０質量％以下の範囲で配合してもよい。炭化水素系有機溶剤の配合量が１０質量％を超えると、製造工程において水との分離が著しくなり、均一な水性分散体が得られない場合がある。
【００４４】
ダイマー酸系ポリアミド樹脂の水性分散体は、以上の方法により得ることができるが、各成分を加熱攪拌した後は、得られた水性分散体を必要に応じて室温まで冷却してもよい。無論、水性分散体は、かかる冷却過程を経ても何ら凝集することなく、安定性は当然維持される。
【００４５】
そして、水性分散体を冷却した後は、直ちにこれを払い出し、次なる工程に供しても基本的に何ら問題ない。しかしながら、容器内には異物や少量の未分散樹脂が稀に残っていることがあるため、水性分散体を払い出す前に、一旦濾過工程を設けることが好ましい。濾過工程としては、特に限定されないが、例えば、３００メッシュのステンレス製フィルター（線径０．０３５ｍｍ、平織）で加圧濾過（例えば空気圧０．５ＭＰａ）する手段が採用できる。
【００４６】
また、ダイマー酸系ポリアミド樹脂を水性媒体中に分散する方法として、例えば、ｎ−プロパノールなどの親水性有機溶剤にダイマー酸系ポリアミド樹脂を加え、３０〜１００℃の温度下で加熱攪拌することで樹脂を一旦溶解した後、これに水を適量添加する方法も挙げられる。
【００４７】
他方、ダイマー酸系ポリアミド樹脂を有機溶剤中に溶解する方法として、ダイマー酸系ポリアミド樹脂が溶解可能な有機溶剤に樹脂を加え、３０〜１００℃の温度下で加熱攪拌する方法が挙げられる。
有機溶剤としては、例えば、メタノール、エタノール、ｎ−プロパノール、イソプロパノール、ｎ−ブタノール、イソブタノール、ｓｅｃ−ブタノール、ｔｅｒｔ−ブタノール、ｎ−アミルアルコール、イソアミルアルコール、ｓｅｃ−アミルアルコール、ｔｅｒｔ−アミルアルコール、１−エチル−１−プロパノール、２−メチル−１−ブタノール、ｎ−ヘキサノール、シクロヘキサノールなどのアルコール類；メチルエチルケトン、メチルイソブチルケトン、エチルブチルケトン、シクロヘキサノン、イソホロンなどのケトン類；テトラヒドロフラン、ジオキサンなどのエーテル類；酢酸エチル、酢酸−ｎ−プロピル、酢酸イソプロピル、酢酸−ｎ−ブチル、酢酸イソブチル、酢酸−ｓｅｃ−ブチル、酢酸−３−メトキシブチル、プロピオン酸メチル、プロピオン酸エチル、炭酸ジエチル、炭酸ジメチルなどのエステル類；エチレングリコール、エチレングリコールモノメチルエーテル、エチレングリコールモノエチルエーテル、エチレングリコールモノプロピルエーテル、エチレングリコールモノブチルエーテル、エチレングリコールエチルエーテルアセテート、ジエチレングリコール、ジエチレングリコールモノメチルエーテル、ジエチレングリコールモノエチルエーテル、ジエチレングリコールモノブチルエーテル、ジエチレングリコールエチルエーテルアセテート、プロピレングリコール、プロピレングリコールモノメチルエーテル、プロピレングリコールモノブチルエーテル、プロピレングリコールメチルエーテルアセテートなどのグリコール誘導体；さらには、３−メトキシ−３−メチルブタノール、３−メトキシブタノール、アセトニトリル、ジメチルホルムアミド、ジメチルアセトアミド、ジアセトンアルコール、アセト酢酸エチル、トルエン、キシレン、シクロヘキサンが挙げられ、必要に応じて、これらの有機溶剤を混合して用いてもよい。
【００４８】
上記方法によって調製される液体状のダイマー酸系ポリアミド樹脂において、ダイマー酸系ポリアミド樹脂の含有量（固形分濃度）は、使用目的や保存方法などにあわせて適宜選択でき、特に限定されないが、３〜４０質量％であることが好ましく、中でも５〜３０質量％であることが好ましい。
【００４９】
上記の着色剤と液体状のダイマー酸系ポリアミド樹脂とを、ディゾルバー等で十分に攪拌混合することによって、インク層形成用塗剤を調製することができる。
そして、インク層形成用塗剤を基材に塗布、乾燥して、インク層を形成することができる。インク層形成用塗剤の塗布方法としては、例えば、バーコーティング、スプレーコーティング、スリットリバースコーティング、ダイレクトグラビアコーティング、リバースグラビアコーティング、オフセットグラビアコーティング等の方法が挙げられ、乾燥方法としては、乾燥機によって媒体を揮発乾燥する方法が挙げられる。
【００５０】
基材上に離型層を積層する場合、離型層は、上記離型性樹脂材料を、メチルエチルケトン、トルエン、イソプロピルアルコールなどの汎用溶剤や水に、溶解、あるいは分散させた塗布液を調製し、この塗布液を基材に塗布、乾燥することで形成することができる。塗布液を基材上に塗布する方法としては、従来公知の方法を使用することができ、例えば、グラビアロールコーティング、リバースロールコーティング、ワイヤーバーコーティング、リップコーティング、エアナイフコーティング、カーテンフローコーティング、スプレーコーティング、浸漬コーティング、はけ塗り法などが挙げられる。塗布液を基材表面に均一に塗布し、必要に応じて室温付近でセッティングした後、乾燥処理または乾燥のための加熱処理に供することにより、均一な離型層を基材に密着させて形成することができる。離型層の硬化を促進するためにコート後に熱をかけてエージングを行ってもよい。
【実施例】
【００５１】
以下、実施例によって本発明を具体的に説明する。なお、実施例中の物性の測定および評価は、以下のように行った。
（１）ダイマー酸系ポリアミド樹脂の特性値
〔酸価、アミン価〕
ＪＩＳ  Ｋ２５０１に記載の方法により測定した。
〔軟化点温度〕
樹脂１０ｍｇをサンプルとし、顕微鏡用加熱（冷却）装置ヒートステージ（リンカム社製、Ｈｅａｔｉｎｇ−Ｆｒｅｅｚｉｎｇ  ＳＴＡＧＥ  ＴＨ−６００型）を備えた顕微鏡を用いて、昇温速度２０℃／分の条件で測定を行い、樹脂が溶融した温度を軟化点温度とした。
〔ダイマー酸含有量〕
テトラクロロエタン（ｄ２）中、１２０℃にて１Ｈ−ＮＭＲ分析（バリアン社製、３００ＭＨｚ）を行い、求めた。
〔溶融粘度〕
ＪＩＳ  Ｋ６８６２−１９８４に記載されているホットメルト接着剤の溶融粘度測定方法のＢ法に準拠し、２１０℃にて行った。
【００５２】
（２）インク層の溶融粘度
熱転写シートにおけるインク層面のインクを、溶媒（トルエン／メタノール＝１／１（質量比））で分離した。分離されたインクを、１００℃、常圧で５時間乾燥した後、１００℃でさらに減圧乾燥を行い、インクの乾燥物を得た。得られた乾燥物を、ＪＩＳ  Ｋ６８６２−１９８４に記載されているホットメルト接着剤の溶融粘度測定方法のＢ法に準拠し、２１０℃にて溶融粘度の測定を行った。
【００５３】
（３）転写性
実施例および比較例で得られた熱転写シートを用いて、下記の条件により、下記の相手材の表面に対して印字した。印字サンプルを下記に示す基準で評価した。評価結果◎〜▲が実用的であり、◎〜△が好ましく、◎〜○がより好ましく、◎がさらに好ましい。
＜印字条件＞
プリンタ：ＳＭＲＡＴＤＡＴＥ  ＳＤ３Ｃ（マーケム社製）
印字解像度：３００ｄｐi
印字速度：１５０ｍｍ／ｓｅｃ
印字濃度：１４０％
＜相手材＞
・ＰＥＴ（ポリエチレンテレフタレートフィルム）：ユニチカ社製、エンブレットＳ−２５、厚み２５μｍ
・Ｎｙ（ナイロン６フィルム）：ユニチカ社製、エンブレムＯＮ−２５、厚み２５μｍ
・紙：日本製紙社製、アイベスト紙、厚み１５０μｍ
・ＰＰ（ポリプロピレンフィルム）：三井化学東セロ社製、ＯＰ  Ｕ−１、厚み２５μｍ
・アルミ箔：ＵＡＣＪ社製、１Ｎ３０、厚み１２μｍ
＜評価基準＞
◎：転写不良および印字カスレが全く見られない
○：転写不良は見られないが、印字カスレが細部にわずかに見られる
△：部分的な転写不良および印字カスレが見られる
▲：部分的な転写不良および印字カスレがやや多く見られる
×：全く転写しない
【００５４】
（４）密着性
セロピック試験と呼ばれる方法を用いた。具体的には、幅１８ｍｍのセロハンテープを、（３）で得られた印字サンプルの印字面に、空気が入らないようにセロハンテープの背面を自重２００ｇのローラーで押し当てて、しっかり密着させてから１時間以上放置した。その後、貼り合わせたセロハンテープを、剥離角９０°、引張力４．９Ｎで剥離した。剥離が終わったセロハンテープに付着した印字の形跡をもとに、下記に示す基準で評価した。評価結果◎〜▲が実用的であり、◎〜△が好ましく、◎〜○がより好ましく、◎がさらに好ましい。
◎：印字部が全く取れない
○：印字部がわずかに取れる
△：印字部が薄く取れる
▲：印字部の取れる部分が多い
×：印字部がほぼ完全に取れる
【００５５】
（５）耐擦傷性
上記（３）で得られた印字サンプルについて、直径１ｃｍのＡＢＳ性樹脂球を５００ｇの点荷重で印字面に当てて、毎秒１往復の速度で５０回往復した後の印字の状態をもとに、下記に示す基準で評価した。評価結果◎〜▲が実用的であり、◎〜△が好ましく、◎〜○がより好ましく、◎がさらに好ましい。
◎：印字部が全く取れない
○：印字部がわずかに取れる
△：印字部が薄く取れる
▲：印字部の取れる部分が多い
×：印字部がほぼ完全に取れる
【００５６】
（６）耐熱性
上記（３）で得られた印字サンプルについて、沸騰水中に１時間入れた後に、棒に取り付けた綿布によって２０ｇ／ｃｍ２の圧力をかけながら印字部位を１０往復擦り付けた後の印字の状態をもとに、下記に示す基準で評価した。基材が紙の場合については、十分に水分を切ってから試験を行った。評価結果◎〜▲が実用的であり、◎〜△が好ましく、◎〜○がより好ましく、◎がさらに好ましい。
◎：印字変形が全くない
○：印字変形がわずかにある
△：印字変形が小さい
▲：印字変形がやや大きい
×：印字変形が非常に大きい
【００５７】
（７）耐ヒートショック性
上記（３）で得られた印字サンプルについて、印字面を表側にして包材を袋状にし、それに水を充填して封をした袋を、沸騰水中に３０分入れた後に、すぐに氷水に入れて１０分以上急冷した後に取り出して、印字面を綿布で２０回強く擦りながら水分を拭き取った。この工程を２回繰り返した後の印字の状態をもとに、下記に示す基準で評価した。評価結果◎〜▲が実用的であり、◎〜△が好ましく、◎〜○がより好ましく、◎がさらに好ましい。
◎：印字欠けなし、印字濃度低下なし
○：印字欠けなし、印字濃度低下小
△：印字欠けあり、印字濃度低下小
▲：印字欠けあり、印字濃度低下中
×：印字欠けあり、印字濃度低下大
【００５８】
熱転写シートの原料として、下記のもの、または下記の方法で製造、作製したものを使用した。
【００５９】
〔ダイマー酸系ポリアミド樹脂Ｐ−１〜Ｐ−１１〕
表１に記載された構成と特性を有するものを使用した。
【００６０】
【表１】
2020023594.tif 000002
【００６１】
〔ダイマー酸系ポリアミド樹脂水性分散体Ｅ−１の製造〕
撹拌機およびヒーター付きの密閉できる耐圧１リットル容ガラス容器に、７５．０ｇのダイマー酸系ポリアミド樹脂Ｐ−１、３７．５ｇのイソプロパノール（ＩＰＡ）、３７．５ｇのテトラヒドロフラン（ＴＨＦ）、７．２ｇのＮ，Ｎ−ジメチルエタノールアミンおよび２１７．８ｇの蒸留水を仕込んだ。回転速度を３００ｒｐｍで撹拌しながら、系内を加熱し、１２０℃で６０分間加熱攪拌を行った。その後、撹拌しながら室温付近（約３０℃）まで冷却し、１００ｇの蒸留水を追加した後、３００メッシュのステンレス製フィルター（線径０．０３５ｍｍ、平織）でごくわずかに加圧しながらろ過した。得られた水性分散体を１Ｌナスフラスコに入れ、８０℃に加熱した湯浴につけながらエバポレーターを用いて減圧し、ＩＰＡ、ＴＨＦ、水の混合媒体約１００ｇを留去し、乳白色の均一なダイマー酸系ポリアミド樹脂水性分散体Ｅ−１を得た。
【００６２】
〔ダイマー酸系ポリアミド樹脂水性分散体Ｅ−２〜Ｅ−１１の製造〕
ダイマー酸系ポリアミド樹脂水性分散体Ｅ−１の製造において、樹脂Ｐ−１を樹脂Ｐ−２〜Ｐ−１１に変更した以外は同様の製造方法で、ダイマー酸系ポリアミド樹脂水性分散体Ｅ−２〜Ｅ−１１を得た。
【００６３】
〔ダイマー酸系ポリアミド樹脂溶液Ｏ−１の製造〕
ダイマー酸系ポリアミド樹脂Ｐ−１を濃度２０質量％になるように混合有機溶剤（メタノール／トルエン＝１／１（質量比））に溶解し、ダイマー酸系ポリアミド樹脂溶液Ｏ−１を得た。
【００６４】
〔ダイマー酸系ポリアミド樹脂溶液Ｏ−２〜Ｏ−７の製造〕
ダイマー酸系ポリアミド樹脂溶液Ｏ−１の製造において、樹脂Ｐ−１を樹脂Ｐ−２〜Ｐ−７に変更した以外は同様の製造方法で、ダイマー酸系ポリアミド樹脂溶液Ｏ−２〜Ｏ−７を得た。
【００６５】
〔ポリオレフィン樹脂Ｑ−１〕
ホモポリプロピレン樹脂２８０ｇを、４つ口フラスコ中、窒素雰囲気下で、キシレン４７０ｇに加熱溶解した後、系内温度を１４０℃に保って、撹拌下、不飽和カルボン酸として無水マレイン酸２０．０ｇとラジカル発生剤としてジクミルパーオキサイド１０．０ｇをそれぞれ２時間かけて加え、その後６時間反応させた。反応終了後、得られた反応物を多量のアセトン中に投入し、樹脂を析出させた。
この樹脂をさらに撹拌したアセトン中で洗浄する操作を数回行い、未反応の無水マレイン酸を除去した後、減圧乾燥してポリオレフィン樹脂Ｑ−１を得た。酸価が２５．０ｍｇＫＯＨ／ｇ、軟化点温度が１５０℃、溶融粘度が５０００ｍＰａ・ｓであった。
【００６６】
〔ポリオレフィン樹脂水性分散体Ａ−１の製造〕
ヒーター付きの密閉できる耐圧１Ｌ容ガラス容器を備えた撹拌機を用いて、６０．０ｇのポリオレフィン樹脂Ｑ−１、９０．０ｇのｎ−プロピルアルコール、９．０ｇのＮ，Ｎ−ジメチルエタノールアミンおよび１４１．０ｇの蒸留水をガラス容器内に仕込み、撹拌翼の回転速度を３００ｒｐｍとして撹拌したところ、容器底部には樹脂の沈澱は認められず、浮遊状態となっていることが確認された。そこでこの状態を保ちつつ、１０分後にヒーターの電源を入れ加熱した。そして系内温度を１６０℃に保ってさらに６０分間撹拌した。その後、撹拌状態を維持したまま、空冷にて内温が４０℃になるまで冷却した。さらに、水を添加し、ロータリーエバポレーターを用い、浴温８０℃で溶媒を留去させた。その後空冷にて、室温（約２５℃）まで冷却した後、３００メッシュのステンレス製フィルター（線径０．０３５ｍｍ、平織）で加圧濾過（空気圧０．２ＭＰａ）し、固形分濃度が２０質量％の、均一なポリオレフィン樹脂水性分散体Ａ−１を得た。
【００６７】
〔ポリアミド樹脂水溶液Ａ−２〕
ポリアミド樹脂水溶液Ａ−２として、水溶性ポリアミド樹脂Ｑ−２（東レ社製、ダイマー酸成分０モル％、軟化点温度１４２℃、アミン価０．１ｍｇＫＯＨ／ｇ、酸価０．１ｍｇＫＯＨ／ｇ、溶融粘度７０００ｍＰａ・ｓ）の５０質量％水溶液を使用した。
【００６８】
〔離型層が積層された基材の作製〕
ポリエチレンワックス（三井化学社製、ハイワックス  ２２０Ｐ、融点１１０℃）を、溶解釜にて、トルエンに固形分濃度が１０質量％になるように溶解して、ポリエチレンワックス溶液（Ｒ１）を調製した。また、エチレン−酢酸ビニル共重合体（三井デュポンケミカル社製、ＥＶＡ  ２１０）を、トルエンに固形分濃度が１０質量％になるように溶解して、エチレン−酢酸ビニル共重合体溶液（Ｒ２）を調製した。Ｒ１とＲ２とを、Ｒ１／Ｒ２（質量比）が９／１になるようにディゾルバーで混合して、離型層形成用の塗剤を得た。
ポリエチレンテレフタレートフィルム（ユニチカ社製、Ｓ−１２、厚み１２μｍ）のコロナ面に、乾燥後の塗布量が１．０ｇ／ｍ２となるように、離型層形成用の塗剤を塗布し、１００℃で１０秒乾燥することにより、離型層が積層された基材を得た。
【００６９】
実施例１
ダイマー酸系ポリアミド樹脂水性分散体Ｅ−１に、カーボン（三菱ケミカル社製、カーボンブラック  ＃８５）を、ダイマー酸系ポリアミド樹脂／カーボン（質量比）が８０／２０になるよう添加して、ディゾルバーで十分に攪拌混合し、ビーズミルを用いてカーボン等を分散および発色させ、インク層形成用塗剤を得た。
基材上に積層された離型層上に、上記インク層形成用塗剤をグラビア塗装機にて塗布し、乾燥して、単位面積当たりの質量が１．０ｇ／ｍ２のインク層を積層し、熱転写シートを得た。
【００７０】
実施例２〜１８、比較例１〜２
インク層形成用塗剤を構成する液体状の樹脂の種類を、表２記載のものになるようにした以外は実施例１と同様の操作を行って、インク層形成用塗剤、熱転写シートを得た。
【００７１】
【表２】
2020023594.tif 000003
【００７２】
表２に示すように、実施例において得られた熱転写シートは、相手材の種類に関係なく、転写性に優れ、印字物は、相手材との密着性に優れ、優れた耐擦傷性、耐熱性を有していた。
インク層を構成する樹脂がポリオレフィン樹脂である熱転写シート（比較例１）やダイマー酸系ポリアミド樹脂以外のポリアミド樹脂である熱転写シート（比較例２）は、相手材の種類によって、転写性に劣り、印字物は、密着性、耐擦傷性、耐熱性および耐ヒートショック性に劣る結果となった。